ЭЛЕКТРОД ДЛЯ ИСТОЧНИКА ЭЛЕКТРИЧЕСКОГО ТОКА И СПОСОБ ЕГО ПОЛУЧЕНИЯ

1. Электрод для источника электрического тока, содержащий токосъемник с электроактивным материалом, характеризующийся тем, что электроактивный материал содержит в своем составе стержневидные кристаллы оксида ванадия с формулой LixV2O5·nH2O, где х=0,01…5, n=0…5 длиной 0.1…10 мм и толщиной 0.01…1 мкм.
2. Электрод по п. 1, отличающийся тем, что электроактивный материал представляет собой суспензию, содержащую стержневидные кристаллы оксида ванадия, которая нанесена и высушена на поверхности токосъемника.
3. Электрод по п. 1, отличающийся тем, что стержневидные кристаллы имеют следующие размеры: толщина 10-1000 нм, ширина 50-1000 нм, длина 1-1000 мкм.
4. Способ получения электрода для источника электрического тока, включающий следующие этапы:
a) получают порошок стержневидных кристаллов оксида ванадия;
b) обрабатывают ульразвуком в ацетоне или N-метил пиролидоне до получения стабильной суспензии;
c) наносят суспензию на токосъемник источника электрического тока;
d) высушивают суспензию до образования на токосъемнике электроактивного материала.
5. Способ по п. 4, отличающийся тем, что суспензию получают из порошка стержневидных кристаллов оксида ванадия, сажи, гидрофобной полимерной связки в процентном соотношении по массе x:y:z, где х=70-98, y=2-15, z=0-10.
6. Способ по п. 5, причем в качестве гидрофобной полимерной связки используют фторполимер.
7. Способ по п. 6, отличающийся тем, что в качестве фторполимера используют сополимер тефлона и поливинилиденфторида или тефлон.
8. Способ по п. 5, отличающийся тем, что в качестве сажи используют восстановленный оксид графита.
9. Способ по п. 8, отличающийся тем, что восстановленный оксид графита получают из суспензии окисленного графита, которую выдерживают при температуре от 160°C до 250°C в течение 2-48 ч в автоклаве.
10. Способ получения стержневидных кристаллов оксида ванадия для изготовления электродов по п. 1, включающий в себя следующие этапы:
2
5
a) помещают в автоклав гель, или ксероогель, или золь оксида ванадия VO и выдерживают его при температуре от 160°C до 250°C в течение 2-48 ч в автоклаве;
b) отделяют полученный осадок;
c) промывают по меньшей мере один раз полученный осадок;
d) сушат до полного удаления растворителя и получения порошка стержневидных кристаллов оксида ванадия.
11. Способ по п. 10, отличающийся тем, что автоклав герметичен и выполнен из политетрафторэтилена или поли-эфир-эфир кетона.
2
5
12. Способ по п. 10, отличающийся тем, что гели VO выдерживают при температуре 150-250°C в течение 8-48 часов.
13. Способ по п. 10, отличающийся тем, что полученный осадок отделяют центрифугированием.
2
5
14. Способ по п. 10, отличающийся тем, что для получения стержневидных кристаллов длиной от 1 мкм до 20 мкм гели или ксерогели или золи ванадия VO выдерживают при комнатной температуре в водном растворе LiNO3 в течение 0.1…24 ч, а затем при температуре от 160°C до 250°C в течение 2-48 ч в автоклаве.
15. Способ по п. 10, отличающийся тем, что сушку на этапе d. выполняют при 50-450°C на воздухе до получения ярко-желтого продукта - порошка стержневидных кристаллов.